【手続補正書】
【提出日】平成29年6月30日(2017.6.30)
【手続補正１】
【補正対象書類名】特許請求の範囲
【補正対象項目名】全文
【補正方法】変更
【補正の内容】
【特許請求の範囲】
【請求項１】
Ｔｉ、Ｖ、Ｙ、Ｚｒ、ＮｂおよびＨｆからなる群から選択される１種の元素を第１元素とし、Ｖ、Ｙ、Ｚｒ、Ｎｂ、ＨｆおよびＴａからなる群から選択される１種の元素であって元素周期表における族が前記第１元素より大きい元素または元素周期表における族が前記第１元素と同じでかつ元素周期表における周期が前記第１元素より大きい元素を第２元素としたとき、
Ｆｅを主成分とする第１領域Ｐ１と、
前記第１元素の含有率が、前記第１領域Ｐ１における前記第１元素の含有率より高くなっており、かつ、Ｓｉの含有率が、前記第１領域Ｐ１におけるＳｉの含有率より高くなっており、かつ、Ｆｅの含有率が、前記第１領域Ｐ１におけるＦｅの含有率より低くなっている第２領域Ｐ２と、
前記第２元素の含有率が、前記第１領域Ｐ１における前記第２元素の含有率より高くなっており、かつ、Ｓｉの含有率が、前記第１領域Ｐ１におけるＳｉの含有率より高くなっており、かつ、Ｆｅの含有率が、前記第１領域Ｐ１におけるＦｅの含有率より低くなっている第３領域Ｐ３と、
を有する粒子を含み、
前記粒子において前記第１領域Ｐ１が５０体積％以上を占めており、かつ、前記第１領域Ｐ１が結晶質であることを特徴とする粉末冶金用金属粉末。
【請求項２】
前記第２領域Ｐ２および前記第３領域Ｐ３は、それぞれＯの含有率が、前記第１領域Ｐ１におけるＯの含有率より高くなっている領域である請求項１に記載の粉末冶金用金属粉末。
【請求項３】
前記第２領域Ｐ２および前記第３領域Ｐ３は、前記第１領域Ｐ１中に存在し、かつ、互いに離れている請求項１または２に記載の粉末冶金用金属粉末。
【請求項４】
前記粒子の断面において、前記第２領域Ｐ２および前記第３領域Ｐ３は、それぞれ粒状をなしており、
前記第２領域Ｐ２の粒径および前記第３領域Ｐ３の粒径は、それぞれ前記粒子の粒径の０．０１％以上０．９％以下である請求項１ないし３のいずれか１項に記載の粉末冶金用金属粉末。
【請求項５】
前記粒子の断面において、前記第２領域Ｐ２および前記第３領域Ｐ３は、それぞれ粒状をなしており、
前記第２領域Ｐ２の粒径および前記第３領域Ｐ３の粒径は、それぞれ前記粒子の粒径の０．０５％以上０．６％以下である請求項１ないし３のいずれか１項に記載の粉末冶金用金属粉末。
【請求項６】
前記粒子において、前記第１領域Ｐ１は単結晶で構成されている請求項１ないし５のいずれか１項に記載の粉末冶金用金属粉末。
【請求項７】
当該粉末冶金用金属粉末において、前記粒子が個数比で５０％以上含まれている請求項６に記載の粉末冶金用金属粉末。
【請求項８】
前記粒子には、
Ｆｅが主成分として含まれ、
Ｃｒが１０質量％以上３０質量％以下の割合で含まれ、
Ｓｉが０．３質量％以上１．２質量％以下の割合で含まれ、
Ｃが０．００５質量％以上１．２質量％以下の割合で含まれ、
前記第１元素が０．０１質量％以上０．５質量％以下の割合で含まれ、
前記第２元素が０．０１質量％以上０．５質量％以下の割合で含まれている請求項１ないし７のいずれか１項に記載の粉末冶金用金属粉末。
【請求項９】
前記粒子には、
Ｆｅが主成分として含まれ、
Ｃｒが１０．５質量％以上２１質量％以下の割合で含まれ、
Ｓｉが０．４質量％以上１質量％以下の割合で含まれ、
Ｃが０．００５質量％以上１．２質量％以下の割合で含まれ、
前記第１元素が０．０３質量％以上０．３質量％以下の割合で含まれ、
前記第２元素が０．０３質量％以上０．３質量％以下の割合で含まれている請求項１ないし７のいずれか１項に記載の粉末冶金用金属粉末。
【請求項１０】
前記粒子には、
Ｆｅが主成分として含まれ、
Ｃｒが１１質量％以上２０質量％以下の割合で含まれ、
Ｓｉが０．５質量％以上０．９質量％以下の割合で含まれ、
Ｃが０．００５質量％以上１．２質量％以下の割合で含まれ、
前記第１元素が０．０５質量％以上０．２質量％以下の割合で含まれ、
前記第２元素が０．０５質量％以上０．２質量％以下の割合で含まれている請求項１ないし７のいずれか１項に記載の粉末冶金用金属粉末。
【請求項１１】
請求項１ないし１０のいずれか１項に記載の粉末冶金用金属粉末と、前記粉末冶金用金属粉末の粒子同士を結着するバインダーと、を含むことを特徴とするコンパウンド。
【請求項１２】
請求項１ないし１０のいずれか１項に記載の粉末冶金用金属粉末を造粒してなることを特徴とする造粒粉末。
【請求項１３】
Ｔｉ、Ｖ、Ｙ、Ｚｒ、ＮｂおよびＨｆからなる群から選択される１種の元素を第１元素とし、Ｖ、Ｙ、Ｚｒ、Ｎｂ、ＨｆおよびＴａからなる群から選択される１種の元素であって元素周期表における族が前記第１元素より大きい元素または元素周期表における族が前記第１元素と同じでかつ元素周期表における周期が前記第１元素より大きい元素を第２元素としたとき、
Ｆｅを主成分とする第１領域Ｓ１と、
前記第１元素の含有率が、前記第１領域Ｓ１における前記第１元素の含有率より高くなっており、かつ、Ｓｉの含有率が、前記第１領域Ｓ１におけるＳｉの含有率より高くなっており、かつ、Ｆｅの含有率が、前記第１領域Ｓ１におけるＦｅの含有率より低くなっている第２領域Ｓ２と、
前記第２元素の含有率が、前記第１領域Ｓ１における前記第２元素の含有率より高くなっており、かつ、Ｓｉの含有率が、前記第１領域Ｓ１におけるＳｉの含有率より高くなっており、かつ、Ｆｅの含有率が、前記第１領域Ｓ１におけるＦｅの含有率より低くなっている第３領域Ｓ３と、
を含むことを特徴とする焼結体。
【請求項１４】
前記第２領域Ｓ２および前記第３領域Ｓ３は、それぞれＯの含有率が、前記第１領域Ｓ１におけるＯの含有率より高くなっている領域である請求項１３に記載の焼結体。
【請求項１５】
当該焼結体の断面において、前記第２領域Ｓ２および前記第３領域Ｓ３は、それぞれ粒径が１０ｎｍ以上１０００ｎｍ以下の粒状をなしている請求項１３または１４に記載の焼結体。
【請求項１６】
Ｔｉ、Ｖ、Ｙ、Ｚｒ、ＮｂおよびＨｆからなる群から選択される１種の元素を第１元素とし、Ｖ、Ｙ、Ｚｒ、Ｎｂ、ＨｆおよびＴａからなる群から選択される１種の元素であって元素周期表における族が前記第１元素より大きい元素または元素周期表における族が前記第１元素と同じでかつ元素周期表における周期が前記第１元素より大きい元素を第２元素としたとき、
Ｆｅを主成分とする第１領域Ｐ１と、
前記第１元素の含有率が、前記第１領域Ｐ１における前記第１元素の含有率より高くなっており、かつ、Ｓｉの含有率が、前記第１領域Ｐ１におけるＳｉの含有率より高くなっており、かつ、Ｆｅの含有率が、前記第１領域Ｐ１におけるＦｅの含有率より低くなっている第２領域Ｐ２と、
前記第２元素の含有率が、前記第１領域Ｐ１における前記第２元素の含有率より高くなっており、かつ、Ｓｉの含有率が、前記第１領域Ｐ１におけるＳｉの含有率より高くなっており、かつ、Ｆｅの含有率が、前記第１領域Ｐ１におけるＦｅの含有率より低くなっている第３領域Ｐ３と、
を有する粒子を含み、
前記第１領域Ｐ１が前記粒子の５０体積％以上を占めており、かつ、前記第１領域Ｐ１が結晶質である粉末冶金用金属粉末を含む組成物を成形し、成形体を得る工程と、
前記成形体を焼成し、焼結体を得る工程と、
を有することを特徴とする焼結体の製造方法。
【手続補正２】
【補正対象書類名】明細書
【補正対象項目名】０００９
【補正方法】変更
【補正の内容】
【０００９】
上記目的は、下記の本発明により達成される。
本発明の粉末冶金用金属粉末は、Ｔｉ、Ｖ、Ｙ、Ｚｒ、ＮｂおよびＨｆからなる群から選択される１種の元素を第１元素とし、Ｖ、Ｙ、Ｚｒ、Ｎｂ、ＨｆおよびＴａからなる群から選択される１種の元素であって元素周期表における族が前記第１元素より大きい元素または元素周期表における族が前記第１元素と同じでかつ元素周期表における周期が前記第１元素より大きい元素を第２元素としたとき、
Ｆｅを主成分とする第１領域Ｐ１と、
前記第１元素の含有率が、前記第１領域Ｐ１における前記第１元素の含有率より高くなっており、かつ、Ｓｉの含有率が、前記第１領域Ｐ１におけるＳｉの含有率より高くなっており、かつ、Ｆｅの含有率が、前記第１領域Ｐ１におけるＦｅの含有率より低くなっている第２領域Ｐ２と、
前記第２元素の含有率が、前記第１領域Ｐ１における前記第２元素の含有率より高くなっており、かつ、Ｓｉの含有率が、前記第１領域Ｐ１におけるＳｉの含有率より高くなっており、かつ、Ｆｅの含有率が、前記第１領域Ｐ１におけるＦｅの含有率より低くなっている第３領域Ｐ３と、
を有する粒子を含み、
前記粒子において前記第１領域Ｐ１が５０体積％以上を占めており、かつ、前記第１領域Ｐ１が結晶質であることを特徴とする。
【手続補正３】
【補正対象書類名】明細書
【補正対象項目名】００１５
【補正方法】変更
【補正の内容】
【００１５】
本発明の粉末冶金用金属粉末では、前記粒子の断面において、前記第２領域Ｐ２および前記第３領域Ｐ３は、それぞれ粒状をなしており、
前記第２領域Ｐ２の粒径および前記第３領域Ｐ３の粒径は、それぞれ前記粒子の粒径の０．０１％以上０．９％以下であることが好ましい。
本発明の粉末冶金用金属粉末では、前記粒子の断面において、前記第２領域Ｐ２および前記第３領域Ｐ３は、それぞれ粒状をなしており、
前記第２領域Ｐ２の粒径および前記第３領域Ｐ３の粒径は、それぞれ前記粒子の粒径の０．０５％以上０．６％以下であることが好ましい。
【手続補正４】
【補正対象書類名】明細書
【補正対象項目名】００２１
【補正方法】変更
【補正の内容】
【００２１】
本発明の粉末冶金用金属粉末では、前記粒子には、
Ｆｅが主成分として含まれ、
Ｃｒが１０質量％以上３０質量％以下の割合で含まれ、
Ｓｉが０．３質量％以上１．２質量％以下の割合で含まれ、
Ｃが０．００５質量％以上１．２質量％以下の割合で含まれ、
前記第１元素が０．０１質量％以上０．５質量％以下の割合で含まれ、
前記第２元素が０．０１質量％以上０．５質量％以下の割合で含まれていることが好ましい。
本発明の粉末冶金用金属粉末では、前記粒子には、
Ｆｅが主成分として含まれ、
Ｃｒが１０．５質量％以上２１質量％以下の割合で含まれ、
Ｓｉが０．４質量％以上１質量％以下の割合で含まれ、
Ｃが０．００５質量％以上１．２質量％以下の割合で含まれ、
前記第１元素が０．０３質量％以上０．３質量％以下の割合で含まれ、
前記第２元素が０．０３質量％以上０．３質量％以下の割合で含まれていることが好ましい。
本発明の粉末冶金用金属粉末では、前記粒子には、
Ｆｅが主成分として含まれ、
Ｃｒが１１質量％以上２０質量％以下の割合で含まれ、
Ｓｉが０．５質量％以上０．９質量％以下の割合で含まれ、
Ｃが０．００５質量％以上１．２質量％以下の割合で含まれ、
前記第１元素が０．０５質量％以上０．２質量％以下の割合で含まれ、
前記第２元素が０．０５質量％以上０．２質量％以下の割合で含まれていることが好ましい。
【手続補正５】
【補正対象書類名】明細書
【補正対象項目名】００２５
【補正方法】変更
【補正の内容】
【００２５】
本発明の焼結体は、Ｔｉ、Ｖ、Ｙ、Ｚｒ、ＮｂおよびＨｆからなる群から選択される１種の元素を第１元素とし、Ｖ、Ｙ、Ｚｒ、Ｎｂ、ＨｆおよびＴａからなる群から選択される１種の元素であって元素周期表における族が前記第１元素より大きい元素または元素周期表における族が前記第１元素と同じでかつ元素周期表における周期が前記第１元素より大きい元素を第２元素としたとき、
Ｆｅを主成分とする第１領域Ｓ１と、
前記第１元素の含有率が、前記第１領域Ｓ１における前記第１元素の含有率より高くなっており、かつ、Ｓｉの含有率が、前記第１領域Ｓ１におけるＳｉの含有率より高くなっており、かつ、Ｆｅの含有率が、前記第１領域Ｓ１におけるＦｅの含有率より低くなっている第２領域Ｓ２と、
前記第２元素の含有率が、前記第１領域Ｓ１における前記第２元素の含有率より高くなっており、かつ、Ｓｉの含有率が、前記第１領域Ｓ１におけるＳｉの含有率より高くなっており、かつ、Ｆｅの含有率が、前記第１領域Ｓ１におけるＦｅの含有率より低くなっている第３領域Ｓ３と、
を含むことを特徴とする。
これにより、追加処理を施すことなく、高密度の焼結体が得られる。
【手続補正６】
【補正対象書類名】明細書
【補正対象項目名】００２９
【補正方法】変更
【補正の内容】
【００２９】
本発明の焼結体の製造方法は、Ｔｉ、Ｖ、Ｙ、Ｚｒ、ＮｂおよびＨｆからなる群から選択される１種の元素を第１元素とし、Ｖ、Ｙ、Ｚｒ、Ｎｂ、ＨｆおよびＴａからなる群から選択される１種の元素であって元素周期表における族が前記第１元素より大きい元素または元素周期表における族が前記第１元素と同じでかつ元素周期表における周期が前記第１元素より大きい元素を第２元素としたとき、
Ｆｅを主成分とする第１領域Ｐ１と、
前記第１元素の含有率が、前記第１領域Ｐ１における前記第１元素の含有率より高くなっており、かつ、Ｓｉの含有率が、前記第１領域Ｐ１におけるＳｉの含有率より高くなっており、かつ、Ｆｅの含有率が、前記第１領域Ｐ１におけるＦｅの含有率より低くなっている第２領域Ｐ２と、
前記第２元素の含有率が、前記第１領域Ｐ１における前記第２元素の含有率より高くなっており、かつ、Ｓｉの含有率が、前記第１領域Ｐ１におけるＳｉの含有率より高くなっており、かつ、Ｆｅの含有率が、前記第１領域Ｐ１におけるＦｅの含有率より低くなっている第３領域Ｐ３と、
を有する粒子を含み、
前記第１領域Ｐ１が前記粒子の５０体積％以上を占めており、かつ、前記第１領域Ｐ１が結晶質である粉末冶金用金属粉末を含む組成物を成形し、成形体を得る工程と、
前記成形体を焼成し、焼結体を得る工程と、
を有することを特徴とする。
これにより、追加処理を施すことなく、高密度の焼結体を製造することができる。